【手続補正書】
【提出日】平成22年3月25日(2010.3.25)
【手続補正１】
【補正対象書類名】特許請求の範囲
【補正対象項目名】全文
【補正方法】変更
【補正の内容】
【特許請求の範囲】
【請求項１】
１）固体の熱発泡性ポリオレフィン組成物を空洞の中に挿入する工程、
２）空洞の中の熱発泡性ポリオレフィン組成物を発泡させかつ架橋するのに十分な温度に、前記ポリオレフィン組成物を加熱する工程、および
３）前記ポリオレフィン組成物を自由に発泡させて、空洞の少なくとも一部を満たす発泡体を形成する工程
を含む方法であって、
熱発泡性ポリオレフィン組成物が架橋を開始し発泡剤を活性化するのに十分な温度にし、架橋が発泡と同時に起こるときに、熱発泡性ポリオレフィン組成物が少なくとも１つの方向において過圧または他の物理的な束縛下に維持されないようにして、工程２）および３）が行われ、そして
前記熱発泡性ポリオレフィン組成物が、
ａ）（１）架橋性エチレン単独重合体、（２）エチレンと、少なくとも１種のＣ３−２０α−オレフィンまたは非共役ジエンまたはトリエン共単量体との架橋性共重合体、（３）加水分解性シラン基を含有する架橋性エチレン単独重合体またはエチレンと少なくとも１種のＣ３−２０α−オレフィンとの共重合体、または（４）それらの２種以上の混合物（ただし、前記単独重合体、共重合体または混合物は、非エラストマーであり、ＡＳＴＭ  Ｄ１２３８に従って１９０℃、２．１６ｋｇ荷重の条件下で測定したメルトインデックスが０．５〜３０ｇ／１０分である。）を組成物質量基準で３５〜６５質量％、
ｂ）成分ａ）のための熱活性化架橋剤（ただし、前記架橋剤は、１２０℃以上３００℃以下の温度に加熱されたときに活性化される。）を組成物質量基準で０．５〜８質量％、
ｃ）１２０℃以上３００℃以下の温度に加熱されたときに活性化される熱活性化発泡剤を組成物質量基準で２〜２０質量％、および
ｄ）接着促進樹脂を組成物質量基準で２．５〜３０質量％
含むことを特徴とする方法。
【請求項２】
前記熱発泡性ポリオレフィン組成物が、
ａ）（１）架橋性エチレン単独重合体、（２）エチレンと、少なくとも１種のＣ３−２０α−オレフィンまたは非共役ジエンまたはトリエン共単量体との架橋性共重合体、（３）加水分解性シラン基を含有する架橋性エチレン単独重合体またはエチレンと少なくとも１種のＣ３−２０α−オレフィンとの共重合体、または（４）それらの２種以上の混合物（ただし、前記単独重合体、共重合体または混合物は、非エラストマーであり、ＡＳＴＭ  Ｄ１２３８に従って１９０℃、２．１６ｋｇ荷重の条件下で測定したメルトインデックスが０．５〜３０ｇ／１０分である。）を組成物質量基準で３５〜６５質量％、
ｂ）成分ａ）のための過酸化物架橋剤（ただし、前記架橋剤は、１２０℃以上３００℃以下の温度に加熱されたときに活性化される。）を組成物質量基準で０．５〜８質量％、
ｃ）１２０℃以上３００℃以下の温度に加熱されたときに活性化されるアゾ系発泡剤を組成物質量基準で１０〜２０質量％、および
ｄ）接着促進樹脂を組成物質量基準で５〜３０質量％
含むことを特徴とする請求項１に記載の方法。
【請求項３】
前記熱発泡性ポリオレフィン組成物が、
ａ）（１）ＡＳＴＭ  Ｄ１２３８に従って１９０℃、２．１６ｋｇ荷重の条件下で測定したメルトインデックスが０．５〜３０ｇ／１０分であるＬＤＰＥを組成物質量基準で３５〜６５質量％、
ｂ）成分ａ）のための過酸化物架橋剤（ただし、前記架橋剤は、１２０℃以上３００℃以下の温度に加熱されたときに活性化される。）を組成物質量基準で０．５〜８質量％、
ｃ）１２０℃以上３００℃以下の温度に加熱されたときに活性化されるアゾ系発泡剤を組成物質量基準で１０〜２０質量％、
ｄ）アゾ系発泡剤のための促進剤を組成物質量基準で４〜２０質量％、および
ｅ）接着促進樹脂を組成物質量基準で５〜３０質量％
含むことを特徴とする請求項１に記載の方法。
【請求項４】
熱発泡工程が、ポリオレフィン組成物を１４０〜２２０℃の温度に加熱することによって行なわれることを特徴とする請求項１、２または３に記載の方法。
【請求項５】
工程２）において、組成物がその最初の体積の少なくとも１８００％に発泡することを特徴とする請求項４に記載の方法。
【請求項６】
空洞の少なくとも一部が、イーコートされた基板、冷間圧延鋼または亜鉛メッキ鋼から作られていることを特徴とする請求項５に記載の方法。
【請求項７】
空洞が、チューブ、補強チャンネル、ロッカーパネル、ピラーキャビティーまたはフロントロードビームであることを特徴とする請求項６に記載の方法。
【請求項８】
部品、アセンブリーまたはサブアセンブリーが焼付け硬化性塗料で塗装され、そして焼付け硬化性塗料が硬化されるときに熱発泡工程が行われることを特徴とする請求項５に記載の方法。
【請求項９】
部品、アセンブリーまたはサブアセンブリーが、補強チューブ、補強チャンネル、ロッカーパネル、ピラーキャビティーまたはフロントロードビームを含むことを特徴とする請求項８に記載の方法。
【請求項１０】
成分ａ）が、架橋性エチレン単独重合体、エチレンと少なくとも１種のＣ３−２０α−オレフィンとの架橋性共重合体またはそれらの混合物であることを特徴とする請求項１、２および４〜９のいずれか１項に記載の方法。
【請求項１１】
接着促進樹脂が、少なくとも１種の、エチレンと１種以上の酸素含有共単量体（ただし前記共単量体はシランでない。）との熱可塑性共重合体を含むことを特徴とする請求項１〜９のいずれか１項に記載の方法。
【請求項１２】
接着促進樹脂が、少なくとも１種の、０．９００ｇ／ｃｍ３未満の密度を有する熱可塑性エラストマーエチレン共重合体を含むことを特徴とする請求項１〜９のいずれか１項に記載の方法。
【請求項１３】
接着促進樹脂が少なくとも１種の熱可塑性ポリエステル樹脂を含むことを特徴とする請求項１〜９のいずれか１項に記載の方法。
【請求項１４】
接着促進樹脂が少なくとも１種の熱可塑性ポリアミド樹脂を含むことを特徴とする請求項１〜９のいずれか１項に記載の組成物。
【請求項１５】
接着促進樹脂が、少なくとも１種の、ブタジエンまたはイソプレンのエラストマー重合体または共重合体を含むことを特徴とする請求項１〜９のいずれか１項に記載の方法。
【請求項１６】
接着促進樹脂が少なくとも１種のポリエポキシド化合物を含むことを特徴とする請求項１〜９のいずれか１項に記載の方法。
【請求項１７】
接着促進樹脂が、少なくとも１種のエチレン／アクリル酸メチル、エチレン／アクリル酸エチルまたはエチレン／アクリル酸ブチル共重合体と、少なくとも１種のエチレン／アクリル酸エステル／無水マレイン酸またはエチレン／アクリル酸アルキル／メタクリル酸グリシジル三元共重合体とを含むことを特徴とする請求項１〜９のいずれか１項に記載の方法。
【請求項１８】
接着促進樹脂が、エチレン／アクリル酸メチル、エチレン／アクリル酸エチルまたはエチレン／アクリル酸ブチル共重合体を２〜１０質量％、およびエチレン／アクリル酸エステル／無水マレイン酸またはエチレン／アクリル酸アルキル／メタクリル酸グリシジル三元共重合体を３〜１５質量％含むことを特徴とする請求項１６に記載の方法。
【請求項１９】
接着促進樹脂が、少なくとも１種のエチレン／アクリル酸メチル、エチレン／アクリル酸エチルまたはエチレン／アクリル酸ブチル共重合体、および少なくとも１種のポリアミド樹脂を含むことを特徴とする請求項１〜９のいずれか１項に記載の方法。
【請求項２０】
接着促進樹脂が、エチレン／アクリル酸メチル、エチレン／アクリル酸エチルまたはエチレン／アクリル酸ブチル共重合体を２〜１０質量％、およびポリアミド樹脂を３〜１５質量％含むことを特徴とする請求項１９に記載の方法。
【請求項２１】
接着促進樹脂が、少なくとも１種のエチレン／アクリル酸エステル／無水マレイン酸またはエチレン／アクリル酸アルキル／メタクリル酸グリシジル三元共重合体、および少なくとも１種のポリアミド樹脂を含むことを特徴とする請求項１〜９のいずれか１項に記載の方法。
【請求項２２】
接着促進樹脂が、エチレン／アクリル酸エステル／無水マレイン酸またはエチレン／アクリル酸アルキル／メタクリル酸グリシジル三元共重合体を３〜１５質量％、およびポリアミド樹脂を３〜１５質量％含むことを特徴とする請求項２１に記載の方法。
【請求項２３】
接着促進樹脂が、少なくとも１種のエチレン／アクリル酸メチル、エチレン／アクリル酸エチルまたはエチレン／アクリル酸ブチル共重合体、少なくとも１種のエチレン／アクリル酸エステル／無水マレイン酸またはエチレン／アクリル酸アルキル／メタクリル酸グリシジル三元共重合体、および少なくとも１種のポリアミド樹脂を含むことを特徴とする請求項１〜９のいずれか１項に記載の方法。
【請求項２４】
接着促進樹脂が、エチレン／アクリル酸メチル、エチレン／アクリル酸エチルまたはエチレン／アクリル酸ブチル共重合体を２〜１０質量％、エチレン／アクリル酸エステル／無水マレイン酸またはエチレン／アクリル酸アルキル／メタクリル酸グリシジル三元共重合体を３〜１５質量％、ポリアミド樹脂を３〜１５質量％含むことを特徴とする請求項２３に記載の方法。
【請求項２５】
接着促進樹脂が、少なくとも１種のエチレン／アクリル酸メチル、エチレン／アクリル酸エチルまたはエチレン／アクリル酸ブチル共重合体、および少なくとも１種の酸変性および／または酸無水物変性エチレン／酢酸ビニル共重合体、酸変性および／または酸無水物変性エチレン／アクリル酸エステル共重合体または酸変性および／または酸無水物変性ＨＤＰＥ、ＬＬＤＰＥ、ＬＤＰＥまたはポリプロピレン樹脂を含むことを特徴とする請求項１〜９のいずれか１項に記載の方法。
【請求項２６】
接着促進樹脂が、エチレン／アクリル酸メチル、エチレン／アクリル酸エチルまたはエチレン／アクリル酸ブチル共重合体を２〜１０質量％、および酸変性および／または酸無水物変性エチレン／酢酸ビニル共重合体、酸変性および／または酸無水物変性エチレン／アクリル酸エステル共重合体または酸変性および／または酸無水物変性ＨＤＰＥ、ＬＬＤＰＥ、ＬＤＰＥまたはポリプロピレン樹脂を３〜１５質量％含むことを特徴とする請求項２３に記載の方法。
【請求項２７】
接着促進樹脂がさらにポリエステル樹脂を含むことを特徴とする請求項１〜２６のいずれか１項に記載の方法。
【請求項２８】
ａ）（１）架橋性エチレン単独重合体、（２）エチレンと、少なくとも１種のＣ３−２０α−オレフィンまたは非共役ジエンまたはトリエン共単量体との架橋性共重合体、（３）加水分解性シラン基を含有する架橋性エチレン単独重合体またはエチレンと少なくとも１種のＣ３−２０α−オレフィンとの共重合体、または（４）それらの２種以上の混合物（ただし、前記単独重合体、共重合体または混合物は、非エラストマーであり、ＡＳＴＭ  Ｄ１２３８に従って１９０℃、２．１６ｋｇ荷重の条件下で測定したメルトインデックスが０．５〜３０ｇ／１０分である。）を組成物質量基準で３５〜６５質量％、
ｂ）成分ａ）のための過酸化物架橋剤（ただし、前記架橋剤は、１２０℃以上３００℃以下の温度に加熱されたときに活性化される。）を組成物質量基準で０．５〜８質量％、
ｃ）１２０℃以上３００℃以下の温度に加熱されたときに活性化されるアゾ系発泡剤を組成物質量基準で２〜２０質量％、および
ｄ）接着促進樹脂を組成物質量基準で２．５〜３０質量％
含む固体の熱発泡性ポリオレフィン組成物。
【請求項２９】
ａ）（１）ＡＳＴＭ  Ｄ１２３８に従って１９０℃、２．１６ｋｇ荷重の条件下で測定したメルトインデックスが０．５〜３０ｇ／１０分であるＬＤＰＥを組成物質量基準で３５〜６５質量％、
ｂ）成分ａ）のための過酸化物架橋剤（ただし、前記架橋剤は、１２０℃以上３００℃以下の温度に加熱されたときに活性化される。）を組成物質量基準で０．５〜８質量％、
ｃ）１２０℃以上３００℃以下の温度に加熱されたときに活性化されるアゾ系発泡剤を組成物質量基準で２〜２０質量％、
ｄ）アゾ系発泡剤のための促進剤を組成物質量基準で４〜２０質量％、および
ｅ）接着促進樹脂を組成物質量基準で２．５〜３０質量％
含む、請求項２８に記載の固体の熱発泡性ポリオレフィン組成物。
【手続補正２】
【補正対象書類名】明細書
【補正対象項目名】００３９
【補正方法】変更
【補正の内容】
【００３９】
好ましい種類の架橋剤は、有機過酸化物、有機ペルオキシエステルまたは有機ペルオキシ炭酸エステルのような有機ペルオキシ化合物である。有機ペルオキシ化合物は、それらの公称１０分半減期分解温度によって特徴づけることができる。公称１０分半減期分解温度は、有機ペルオキシ化合物の２分の１が標準試験条件下において１０分で分解する温度である。したがって、有機ペルオキシ化合物が１１０℃の公称１０分半減期温度を有するならば、その温度に１０分間曝露したときに、有機ペルオキシ化合物の５０％が分解するであろう。好ましい有機ペルオキシ化合物は、標準状態において、１２０〜３００℃、特に１４０〜２１０℃の範囲内の公称１０分半減期を有する。有機ペルオキシ化合物の分解の実際の速度は、それが本発明の組成物の中に配合されたときは、公称速度よりも多少高くなったり低くなったりするかもしれないということが知られている。適切な有機ペルオキシ化合物の例としては、ペルオキシイソプロピル炭酸ｔ−ブチル、ペルオキシラウリン酸ｔ−ブチル、２，５−ジメチル−２，５−ジ（ベンゾイルオキシ）ヘキサン、ペルオキシ酢酸ｔ−ブチル、ジペルオキシフタル酸ジ−ｔ−ブチル、ペルオキシマレイン酸ｔ−ブチル、シクロヘキサノンペルオキシド、ジペルオキシ安息香酸ｔ−ブチル、過酸化ジクミル、２，５−ジメチル−２，５−ジ（ｔ−ブチルペルオキシ）ヘキサン、ｔ−ブチルクミルペルオキシド、ｔ−ブチルヒドロペルオキシド、ジ−ｔ−ブチルペルオキシド、１，３−ジ（ｔ−ブチルペルオキシイソプロピル）ベンゼン、２，５−ジメチル−２，５−ジ（ｔ−ブチルペルオキシ）ヘキシン−３、ジイソプロピルベンゼンヒドロペルオキシド、ｐ−メタンヒドロペルオキシドおよび２，５−ジメチルヘキサン−２，５−ジヒドロペルオキシドが挙げられる。好ましい有機ペルオキシ化合物は過酸化ジクミルである。有機ペルオキシ架橋剤の好ましい量は、組成物の質量の０．５〜５％である。
【手続補正３】
【補正対象書類名】明細書
【補正対象項目名】００７６
【補正方法】変更
【補正の内容】
【００７６】
適切な有機ホスフィン安定剤は１，３−ビス（ジフェニルホスフィノ）−２，２−ジメチルプロパンである。適切な有機亜ホスホン酸エステルは、テトラキス（２，４−ジ−ｔ−ブチルフェニル−４，４′−ビフェニレン）ジホスホニット（クラリアント社製Ｓａｎｔｏｓｔａｂ  Ｐ−ＥＰＱ）である。
【手続補正４】
【補正対象書類名】明細書
【補正対象項目名】００７８
【補正方法】変更
【補正の内容】
【００７８】
好ましいアミン酸化防止剤としては、オクチル化ジフェニルアミン、２，２，４，４−テトラメチル−７−オキサ−３，２０−ジアザ−ジスピロ［５．１．１１．２］−ヘンエイコサン−２１−オンの重合体（ＣＡＳ番号６４３３８−１６−５、クラリアント社製Ｈｏｓｔａｖｉｎ  Ｎ３０）、Ｎ，Ｎ′−ビス（２，２，６，６−テトラメチル−４−ピペリジニル）−１，６−ヘキサンアミンとモルホリン−２，４，６−トリクロロ−１，３，５−トリアジンの反応生成物重合体のメチル化物（ＣＡＳ番号１９３０９８−４０−７、サイテック・インダストリーズ社（Cytec Industries）製商品名Ｃｙａｓｏｒｂ  ３５２９）、ポリ−［［６−（１，１，３，３−テトラメチルブチル）アミノ］−ｓ−トリアジン−２，４−ジイル］［２，２，６，６−テトラメチル−４−ピペリジル）イミノ］ヘキサメチレン［（２，２，６，６−テトラメチル−４−ピペリジル）イミノ］］（ＣＡＳ番号０７０６２４−１８−９、チバ・スペシャルティ・ケミカルズ社（Ciba Specialty Chemicals）製Ｃｈｉｍａｓｓｏｒｂ  ９４４）、１，３，５−トリアジン−２，４，６−トリアミン−Ｎ，Ｎ′′′−［１，２−エタンジイルビス［［［４，６−ビス［ブチル−（１，２，２，６，６−ペンタメチル−４−ピペリジニル）アミノ］−１，３，５−トリアジン−２−イル］イミノ］−３，１−プロパンジイル］］−ｂｉｓ−［Ｎ′，Ｎ″−ジブチル−Ｎ′，Ｎ′−ビス（１，２，２，６，６−ペンタメチル−４−ピペリジニル）（ＣＡＳ番号１０６９９０−４３−６、チバ・スペシャルティ・ケミカルズ社製Ｃｈｉｍａｓｓｏｒｂ  １１９）などが挙げられる。最も好ましいアミンは、１，３，５−トリアジン−２，４，６−トリアミン−Ｎ，Ｎ′′′−［１，２−エタンジイルビス［［［４，６−ビス［ブチル−（１，２，２，６，６−ペンタメチル−４−ピペリジニル）アミノ］−１，３，５−トリアジン−２−イル］イミノ］−３，１−プロパンジイル］］−ｂｉｓ−［Ｎ′，Ｎ″−ジブチル−Ｎ′，Ｎ′−ビス（１，２，２，６，６−ペンタメチル−４−ピペリジニル）］である。本発明の組成物は、好ましくは、０．２〜０．４質量％のアミン酸化防止剤を含有する。
【手続補正５】
【補正対象書類名】明細書
【補正対象項目名】０１００
【補正方法】変更
【補正の内容】
【０１００】
本発明の発泡性組成物は、ワイヤーおよびケーブルのインシュレーション材、保護包装、建設資材（たとえば床張り材料システム、音および振動管理システム）、玩具、スポーツ用品、電気器具、種々の自動車用途、芝生および庭園製品、個人用防護服、服飾品、履物、トラフィックコーン、家庭用品、シート、遮断膜、チューブおよびホース、異形押出材、シールおよびガスケット、室内装飾品、旅行鞄、テープなどのような多種多様の用途に有用である。
【手続補正６】
【補正対象書類名】明細書
【補正対象項目名】０１１５
【補正方法】変更
【補正の内容】
【０１１５】
実施例２〜５
実施例２〜５の発泡性組成物は、実施例１に記述したのと同じ方法で別々に調製される。組成物はすべて、１５質量部のアゾジカーボンアミド、３．０質量部の過酸化ジクミル、８部の酸化亜鉛、７部の酸化亜鉛／ステアリン酸亜鉛混合物および１．８部の酸化防止剤混合物を含む。なお、それらの成分はすべて実施例１に記述したものと同じものである。使用したＬＤＰＥの量および使用した接着促進樹脂の種類と量を、表１に記載する。接着促進樹脂Ａは、実施例１に記載したエチレン／アクリル酸ブチル／メタクリル酸グリシジル共重合体（Ｅｌｖａｌｏｙ  ４１７０）である。接着促進樹脂Ｂは、Ｕｎｉｒｅｚ（登録商標）２６１４の商品名でアリゾナ・ケミカルズ社（Arizona Chemicals）から入手可能なポリアミドホットメルト接着剤である。接着促進樹脂Ｃは、アリゾナ・ケミカルズ社の別のポリアミドホットメルト接着剤Ｕｎｉｒｅｚ（登録商標）２６５１である。接着促進樹脂Ｄは、デュポン社によってＢｙｎｅｌ（登録商標）Ｅ４１８の商品名で販売されている無水マレイン酸変性エチレン／アクリル酸エステル重合体である。接着促進樹脂Ｅは、ボスティック社によってＶｉｔｅｌ（登録商標）１９０１の商品名で販売されているポリエステルホットメルト接着剤である。
【手続補正７】
【補正対象書類名】明細書
【補正対象項目名】０１１７
【補正方法】変更
【補正の内容】
【０１１７】
【表２】
2009532571.tif 000001
【手続補正８】
【補正対象書類名】明細書
【補正対象項目名】０１１９
【補正方法】変更
【補正の内容】
【０１１９】
実施例６〜９
実施例６〜９の発泡性組成物は、実施例１に記載したのと同じ方法で、別々に調製され、三角形に形成される。組成物はすべて、１５質量部のアゾジカーボンアミド、３．０質量部の過酸化ジクミル、８部の酸化亜鉛、７部の酸化亜鉛／ステアリン酸亜鉛混合物および１．８部の酸化防止剤混合物を含む。なお、それらの成分はすべて実施例１に記載したものと同じである。使用したＬＤＰＥの量および使用した接着促進樹脂の種類と量を、表２に記載する。実施例８および９は、油吸収剤として、それぞれ１％および４％のベントナイトを含む。接着促進樹脂Ｆは、アルケマ社（Arkema）からＬｏｔａｄｅｒ（登録商標）ＡＸ８９５０の商品名で入手可能なエチレン／アクリル酸エステル／メタクリル酸グリシジル三元共重合体である。実施例６〜９の発泡性組成物を実施例２〜５に記載したように評価し、結果を表２に示す。
【手続補正９】
【補正対象書類名】明細書
【補正対象項目名】０１２０
【補正方法】変更
【補正の内容】
【０１２０】
【表３】
2009532571.tif 000002
【手続補正１０】
【補正対象書類名】明細書
【補正対象項目名】０１２２
【補正方法】変更
【補正の内容】
【０１２２】
実施例１０〜１７
実施例１０〜１７の発泡性組成物は、実施例１に記載したのと同じ方法で、別々に調製され、三角形に形成される。組成物はすべて、１５質量部のアゾジカーボンアミド、３．０質量部の過酸化ジクミル、８部の酸化亜鉛、７部の酸化亜鉛／ステアリン酸亜鉛混合物および１．８部の酸化防止剤混合物を含む。なお、それらの成分はすべて実施例１に記載したものと同じである。使用したＬＤＰＥの量および使用した接着促進樹脂の種類と量を、表３に記載する。実施例１２および１４は、トリス（３−（トリメトキシシリル）イソシアヌレート）およびβ−（３，４−エポキシシクロヘキシル）エチルトリエトキシシランをそれぞれ１％含む。接着促進樹脂Ｅは、ボスティック社（Bostik）によってＶｉｔｅｌ（登録商標）１９０１の商品名で販売されているポリエステルホットメルト接着剤である。実施例１０〜１７の発泡性組成物を、実施例２〜５に記載したように評価し、結果を表３に示す。
【手続補正１１】
【補正対象書類名】明細書
【補正対象項目名】０１２３
【補正方法】変更
【補正の内容】
【０１２３】
【表４】
2009532571.tif 000003
【手続補正１２】
【補正対象書類名】明細書
【補正対象項目名】０１２５
【補正方法】変更
【補正の内容】
【０１２５】
実施例１８および１９
実施例１８および１９の発泡性組成物は、実施例１に記載したのと同じ方法で、別々に調製され、三角形に成形される。組成物はすべて１５質量部のアゾジカーボンアミド、３．０質量部の過酸化ジクミル、８部の酸化亜鉛、７部の酸化亜鉛／ステアリン酸亜鉛混合物および１．８部の酸化防止剤混合物を含む。なお、それらの成分はすべて実施例１に記載したものと同じである。使用したＬＤＰＥの量および使用した接着促進樹脂の種類と量を、表４に記載する。接着促進樹脂Ｈは、ダウ・ケミカル社（The Dow Chemical Company）によってアフィニティー（登録商標）ＧＡ１９０の商品名で販売されているエラストマーエチレン／プロピレン共重合体である。接着促進樹脂Ｉは、サートマー社（Sartomer Corporation）によってＢＤ  ６０５Ｅの商品名で販売されているエポキシ化されたヒドロキシル末端ポリブタジエンである。実施例１９の発泡性組成物は、トリス（３−（トリメトキシシリル）イソシアヌレート）およびβ−（３，４−エポキシシクロヘキシル）エチルトリエトキシシランをそれぞれ１％含む。実施例１８および１９を実施例２〜５に記載したように評価し、結果を表４に示す。
【手続補正１３】
【補正対象書類名】明細書
【補正対象項目名】０１２６
【補正方法】変更
【補正の内容】
【０１２６】
【表５】
2009532571.tif 000004